"i少なくとも1つのポリマーブロックBによって分割された少なくとも2つのポリマーブロックAを含み、それぞれのポリマーブロックAが、主にポリモノビニル芳香族炭化水素ブロックであり、ポリマーブロックBが、水素添加された共役ジエンを含む炭化水素ポリマーブロックである、熱可塑性ブロックコポリマーと、iiポリマーブロックAと相溶性である硬化可能な機能性化合物と、iii場合により開始剤とを含む、硬化性ポリマー組成物。それぞれのブロックAが、約9,000以下の真の分子量を有する、請求項1に記載の硬化性ポリマー組成物。硬化可能な機能性化合物が、8.72から12cal/cm31/2の溶解パラメーターを有する、請求項1に記載の硬化性ポリマー組成物。硬化可能な機能性化合物が、脂肪族ポリオールのアクリレートまたはメタアクリレートである、請求項1に記載の硬化性ポリマー組成物。50重量以上の可塑剤をさらに含む、請求項1に記載の硬化性ポリマー組成物。開始剤が光開始剤である、請求項1に記載の硬化性ポリマー組成物。ブロックコポリマーが、構造A-B-AまたはA-BnXを有し、Xが、カップリング剤の残基であり、nは、2以上である、請求項1に記載の硬化性ポリマー組成物。請求項6に記載のポリマー組成物を含む光ファイバーケーブル。請求項6に記載のポリマー組成物を含むシーラント。充填材料を含むケーブルであって、当該充填材料はポリマー組成物を含み、当該ポリマー組成物が、i少なくとも1つのポリマーブロックBによって分割された少なくとも2つのポリマーブロックAを含み、それぞれのポリマーブロックAが、主にポリモノビニル芳香族炭化水素ブロックであり、ポリマーブロックBが、水素添加された共役ジエンを含む炭化水素ポリマーブロックである、熱可塑性ブロックコポリマーと、iiポリマーブロックAと相溶性である硬化可能な機能性化合物と、iiiパラフィン系またはナフテン系の増量油と、iv場合により開始剤とを含む、ケーブル。ケーブルが、光ファイバーを含む、請求項10に記載のケーブル。ポリマー組成物が硬化された、請求項10に記載のケーブル。それぞれのブロックAは、9,000以下の真の分子量を有する、請求項10に記載のケーブル。硬化可能な機能性化合物が、8.72から12cal/cm31/2の溶解パラメーターを有する、請求項10に記載のケーブル。硬化可能な機能性化合物が、脂肪族ポリオールのアクリレートまたはメタアクリレートである、請求項10に記載のケーブル。光ファイバーケーブルを充填する方法であって、充填材料が、ポリマー組成物を含み、当該ポリマー組成物が、i少なくとも1つのポリマーブロックBによって分割された少なくとも2つのポリマーブロックAを含み、それぞれのポリマーブロックAが、主にポリモノビニル芳香族炭化水素ブロックであり、ポリマーブロックBが、水素添加された共役ジエンを含む炭化水素ポリマーブロックである、熱可塑性ブロックコポリマーと、iiポリマーブロックAと相溶性である硬化可能な機能性化合物と、iiiパラフィン系またはナフテン系の増量油と、iv場合により開始剤とを含み、前記充填材料をケーブルに圧送することと、前記ポリマー組成物を硬化させることを含む、方法。それぞれのブロックAが、9,000以下の真の分子量を有する、請求項16に記載の方法。硬化可能な機能性化合物が、8.72から12cal/cm31/2の溶解パラメーターを有する、請求項16に記載の方法。硬化可能な機能性化合物が、脂肪族ポリオールのアクリレートまたはメタアクリレートである、請求項16に記載の方法。ケーブルが、1つ以上の光ファイバーを含む、請求項16に記載の方法。本明細書に開示する硬化性ポリマー組成物は、室温で流体のゲルであるポリマー組成物になる。従って、このようなゲルは、直径が小さなケーブルに圧送することができる。さらに、この同じポリマー組成物は、凝集性ゲルへと硬化させることができる。このような利点となる特性によって、この組成物を充填材料としてケーブルに簡単に圧送することができ、次いで、操作者が使用しやすいようにケーブル内で硬化させることができるため、この組成物をケーブル即ち、光ファイバーケーブルとともに使用することができる。ある実施形態によれば、硬化性ポリマー組成物は、少なくとも1つのポリマーブロックBによって分割された少なくとも2つのポリマーブロックAを含有する熱可塑性ブロックコポリマーを含む。それぞれのポリマーブロックAは、主にポリモノビニル芳香族炭化水素ブロックであり、ポリマーブロックBは、水素添加された共役ジエンを含む炭化水素ブロックである。硬化性ポリマー組成物は、ポリマーブロックAと相溶性の硬化可能な機能性化合物をさらに含む。硬化性ポリマー組成物は、場合により、開始剤、可塑剤、酸化防止剤、粘着剤および芳香族樹脂を含む。本開示の上述の、その他の目的、特徴および利点は、本明細書に開示する例示的な実施形態の以下の詳細な記載からより簡単に明らかになる。一例として本明細書の実施形態を添付の図面を参照して記載する。本明細書に記載する例となる実施形態を十分に理解してもらうために、多くの具体的な詳細を記載する。しかしながら、本明細書に記載する例となる実施形態を、これらの具体的な詳細がなくても実施できることを当業者であれば理解している。他の場合において、本明細書に記載する実施形態を不明瞭なものにしないため、方法、手順および成分を詳細には記載していない。ブロックコポリマーポリマーブロックAは、主に、ポリモノビニル芳香族炭化水素ブロックである。本発明の目的のために、主には、ポリマーブロックAについて、ポリマーブロックAが、少なくとも75重量、好ましくは少なくとも90重量のモノビニル芳香族炭化水素で構成されていることを意味する。ブロックの残りの部分は、典型的には、重合したオレフィン系モノマーである定義には、他のビニル化合物およびジエンも含む。。さらに好ましくは、ポリマーブロックAは、実質的に同じ重合したモノマーで構成されており、つまり、さらに好ましくは、ポリマーブロックAは、少なくとも95重量のモノビニル芳香族炭化水素で構成されている。最も好ましくは、ポリマーブロックAは、100重量のモノビニル芳香族炭化水素で構成されている。好ましくは、モノビニル芳香族炭化水素は、スチレン、C1-C4アルキルスチレンおよびC1-C4ジアルキルスチレン、特に、スチレン、α-メチルスチレン、o-メチルスチレンまたはp-メチルスチレン、1,3-ジメチルスチレン、p-tert-ブチルスチレンまたはこれらの混合物、さらに好ましくはスチレンまたはα-メチルスチレン、最も好ましくはスチレンの群から選択される。ポリマーブロックBは、飽和エラストマー性炭化水素ポリマーブロックである。ブロックAがグラフト接合したポリオレフィンであってもよい。好ましくは、ポリマーブロックBは、水素添加された主にポリ共役ジエンブロックに基づく。本発明の目的のために、主には、ポリマーブロックBについて、ポリマーブロックBが、水素添加前に少なくとも70重量、好ましくは少なくとも90重量のモノビニル芳香族炭化水素で構成されていることを意味する。ブロックの残りの部分は、モノビニル芳香族炭化水素である。さらに好ましくは、ポリマーブロックBは、実質的に同じ重合したモノマーで構成されており、つまり、さらに好ましくは、水素添加前のポリマーブロックBは、少なくとも95重量の共役ジエンで構成されている。最も好ましくは、ポリマーブロックBは、100重量の水素添加されたポリ共役ジエンブロックで構成されている。好ましくは、共役ジエンは、3から24個の炭素原子、さらに好ましくは3から8個の炭素原子を含む共役ジエン、特に、ブタジエンおよび/またはイソプレンから選択される。共役ジエンがブタジエンである場合、ブタジエンのかなりの部分が1,4-付加ではなく1,2-付加によって重合していることが好ましい。好ましくは、1,2-付加によって重合したブタジエンの量は、重合したブタジエンの合計量のうち、少なくとも25である。言い換えると、水素添加前に、いわゆる1,2-ビニル含有量は、好ましくは少なくとも25、さらに好ましくは30から90の範囲である。好ましい実施形態によれば、飽和エラストマー性炭化水素ブロックは、エチレン-ブチレン、エチレン-プロピレンまたはエチレン-ブチレン-プロピレンのコポリマーである。他の実施形態では、Bブロックは、制御分布を有するブロックであるとして知られているものであってもよい。これらは、例えばUS7,169,848に開示されており、本明細書に参照により組み込まれる。この目的のために、制御分布は、以下の属性を有する分子構造を指すものであると定義される。1末端領域が、共役ジエン単位を豊富に含む即ち、平均量よりも多く含む。ポリモノビニル芳香族炭化水素Aブロックに隣接する、21つ以上の領域が、モノアルケニルアレーン単位を豊富に含む即ち、平均量よりも多く含む。Aブロックに隣接しない、3全体的な構造が、比較的ブロック性blockinessが低い。この目的のために、豊富に含むは、平均量よりも多く含むこと、好ましくは、平均量よりも5を超えて多く含むことであると定義される。この比較的低いブロック性は、示差走査熱量測定DSCによる熱的方法を用いたとき、いずれかのモノマー単独のTgの中間に1つのガラス転移温度Tgしか存在しないことによって示されてもよく、またはプロトン各磁気共鳴H-NMR法によって示されるように示されてもよい。ブロック性の可能性は、Bブロックの重合中にポリスチリルリチウム末端基を検出するのに適した波長でのUV-可視光吸収の測定から推察することもできる。この値が鋭敏であり、実質的に増えていると、ポリスチリルリチウム鎖基が実質的に増えていることの指標となる。この方法において、このことは、共役ジエンの濃度が、制御分布を有する重合を維持するのに重要なレベルよりも下に落ちたときにしか起こらない。この時点で存在するスチレンモノマーは、ブロック状に付加する。スチレンブロック性との用語は、プロトンNMRを用いて当業者が測定するとき、ポリマー中のS単位のうち、ポリマー鎖の最も近くに2つのSを含むポリマー中のS単位の割合であると定義される。スチレンブロック性は、1HNMRを用いて以下のような2つの実験値を測定した後に決定される。第1に、1HNMRスペクトルで7.5から6.2ppmにあるスチレン芳香族シグナルの合計を積分し、それぞれのスチレン芳香族環の上にある5個の芳香族性水素に割り当てるためにこの量を5で割ることによって、スチレン単位の合計数即ち、比率を計算したときに打ち消し合ってしまう任意の装置単位を決定する。第2に、1HNMRスペクトルで6.88と、6.80から6.2ppmとの間にある小さな芳香族性シグナルの一部を積分し、この量をそれぞれのブロック状のスチレン芳香族環の上にある2つのオルト位の水素に割り当てるために2で割ることによって、ブロック状のスチレン単位を決定する。2個のスチレンを隣接する最も近い位置に有するこれらのスチレン単位の環の上にある2つのオルト位の水素に対し、このシグナルを割り当てることは、F.A.Bovey,HighResolutionNMRofMacromoleculesAcademicPress,NewYorkandLondon,1972、chapter6に報告されている。スチレンブロック性は、単純に、スチレン単位合計に対するブロック状のスチレンの割合である。ブロック状=100×ブロック状のスチレン単位/スチレン単位合計。主題の制御分布を有するコポリマーブロックは、ブロックの末端に共役ジエンを豊富に含む領域と、ブロックの中央部または中心に近い部分にモノアルケニルアレーンを豊富に含む領域という2種類の別個の領域を有する。望ましいのは、モノアルケニルアレーン/共役ジエン制御分布コポリマーブロックであり、モノアルケニルアレーン単位の割合は、ブロックの中央部または中心に近い部分で最大値まで徐々に増えていき、ポリマーブロックが完全に重合するまでは徐々に減っていく。この構造は、従来技術で議論されているテーパー構造および/またはランダム構造とは明らかに区別でき、異なっている。従って、制御分布ブロックは、Aブロックについて記載されるポリモノビニル芳香族炭化水素単位スチレンなどと、上に記載される共役ジエンブタジエンなどとを含む。制御分布について、それぞれのBブロック中のモノアルケニルアレーンの重量は、選択的に水素添加されたポリマーの約10重量から約75重量、好ましくは約25重量から約50重量である。本発明のポリマー組成物で使用される選択的に水素添加されたブロックコポリマーにおいて、典型的には、ポリ共役ジエンブロックの少なくとも80、好ましくは少なくとも90、さらに好ましくは少なくとも95、特に、少なくとも99のジエン二重結合が水素添加される。水素添加度は、核磁気共鳴NMR法を用いて分析することができる。好ましくは、25重量以下、さらに好ましくは10以下、特に5以下のモノビニル芳香族炭化水素が水素添加される。本明細書で成分iと称されるブロックコポリマーは、典型的には、構造A-B-A、A-B-A’、A-B-A’-B’、A-BnXまたはA-BpXB’-A’rqを有し、式中、Xは、カップリング剤の残基であり、A’およびB’は、それぞれポリマーブロックAおよびBと同じ分子量または異なる分子量のポリマーブロックであり、ポリマーブロックA’およびB’は、それぞれポリマーブロックAおよびBと同じ化学化合物の基から選択され、n≧2;p≧1であり;rは0または1であり;q≧1であり;およびrqp≧2である。好ましくは、n≦100およびpq≦100;さらに好ましくはn≦20およびpq≦20;特に、n≦6およびpq≦6である。幾つかの実施形態では、ブロックコポリマーは放射線状であり、nは、3以上である。ポリマーブロックAは、典型的には、真の分子量が9,000g/mol以下、または8,500g/mol以下であるか、またはブロックAは、真の分子量が1,000から9,000g/mol;好ましくは2,500から9,000g/mol、または3,000から8,000g/mol、または4,500から7,500g/molである。これらの範囲の組み合わせを使用してもよいことが理解される。ポリマーブロックBは、典型的には、見かけ分子量が10,000から700,000g/mol、または30,000から500,000g/mol、または35,000から450,000g/mol、または50,000から400,000g/mol、または75,000から350,000g/molである。これらの範囲の組み合わせを使用してもよいことが理解される。本明細書で成分iと称されるブロックコポリマー全体は、典型的には、見かけ分子量が16,000から1,000,000g/mol、または25,000から900,000g/mol、または50,000から800,000g/mol、または75,000から700,000g/mol、または100,000から600,000g/mol、または150,00から500,000g/molの範囲である。ブロックコポリマーが直鎖である場合、さらに好ましくは、見かけ分子量は、30,000から300,000、または35,000から250,000、または50,000から200,000の範囲である。これらの範囲の組み合わせを使用してもよいことが理解される。ブロックコポリマーが放射線状である場合、さらに好ましくは、それぞれのアーム部の見かけ分子量は、10,000から100,000であり、全体の見かけ分子量は、35,000から700,000の範囲である。本明細書で使用する場合、本発明のブロックコポリマーについて、分子量という用語は、コポリマーまたはターポリマーのポリマーまたはブロックの真の分子量または見かけ分子量単位g/molを指す。本明細書および特許請求の範囲で言及される分子量は、ASTM3536に従って行われるように、ポリスチレン較正標準を用いたゲル浸透クロマトグラフィーGPCを用いて測定することができる。GPCは、ポリマーを分子の大きさによって分離するよく知られた方法であり、最も大きな分子が最初に溶出する。このクロマトグラフは、市販のポリスチレン分子量標準を用いて較正される。そのため、この方法で測定されるスチレンブロックの分子量は真の分子量であり、上のように較正されたGPCを用いて測定される他のポリマーの分子量は、スチレン相当の分子量であるか、または見かけ分子量である。スチレン相当の分子量は、ポリマーのスチレン含有量およびジエンセグメントのビニル含有量がわかっている場合には、真の分子量に変換されてもよい。使用する検出器は、好ましくは、紫外線および屈折率の検出器の組み合わせである。本明細書で表現される分子量は、GPCの軌跡のピークで測定され、一般的にピーク分子量と呼ばれる。ブロックコポリマーiは、ブロックコポリマーのブレンドであってもよく、および/または1つのポリマーブロックAと1つのポリマーブロックBとを含むさまざまな重量のジブロックコポリマーを含んでいてもよい。ジブロックコポリマーの好ましい量は、目的とする最終的な用途にかなり依存する。従って、例えば、粘着性の組成物または破断点伸びが小さなシーラントを得ることが望ましい場合、ジブロックコポリマーの望ましい量は、かなり多くなる。好ましくは、ジブロックコポリマーが存在する場合、ジブロックコポリマーの含有量は、40重量以下、さらに好ましくは10重量以下、さらになお好ましくは7以下である。すでに概要を説明したように、ブロックコポリマーiは、当分野で既知の任意の方法によって調製されてもよく、典型的には、アニオン重合によって調製される。例えば、ブロックコポリマーは、よく知られた完全に逐次的な重合法を用いるアニオン重合によって、場合により、再開始またはカップリング法と組み合わせて調製されてもよい。ブロックコポリマーのアニオン重合は、当分野でよく知られており、例えば、米国特許第3,595,942号;同第3,322,856号;同第3,231,635号;同第4,077,893号;同第4,219,627号;同第4,391,949号、国際出願および欧州特許出願公開EP0413294、EP0387671、EP0636654、WO94/22931本明細書に参照により援用に記載されている。アニオン重合によって飽和炭化水素ポリマーブロックBを調製するために、典型的には、最初に共役ジエンを重合させ、オレフィン系不飽和部を水素添加触媒を用いて選択的に水素添加する。共役ジエンの選択的水素添加も、当分野でよく知られており、例えば、米国特許第3,595,942号、同第3,700,633号、同第5,925,717号;同第5,814,709号;同第5,886,107号;同第5,952,430号に記載されている本明細書に参照により援用。ブタジエン部分のビニル含有量を高めるための技術がよく知られており、エーテル、アミンおよび他のルイス塩基のような極性化合物の使用、特に、グリコールのジアルキルエーテルからなる群から選択される化合物の使用を含んでいてもよい。最も好ましい改質剤は、同じか、または異なる末端アルコキシ基を含み、場合により、エチレン基にアルキル置換基を有するエチレングリコールのジアルキルエーテル、例えば、モノグリム、ジグリム、ジエトキシエタン、1,2-ジエトキシ-プロパン、1-エトキシ-2,2-tert-ブトキシエタンから選択され、そのうち、1,2-ジエトキシプロパンが最も好ましい。硬化性化合物硬化可能な機能性化合物Iをブロックコポリマーiと組み合わせて用いることができる。硬化可能な機能性化合物Iは、本明細書に開示するブロックコポリマー成分iのポリマー末端ブロックAと少なくとも部分的に相溶性である任意の化合物であってもよい。硬化可能な機能性化合物の溶解パラメーターは、典型的には、ポリマー末端ブロックAの溶解パラメーターに近い。室温で、モノマーは、末端ブロックAの溶媒として作用する。従って、ポリマー組成物は、凝集性を失い、流体となる。その結果、この最終的な用途に従って、圧送、混合または塗布がしやすくなる。溶解パラメーターは、当業者によく知られており、PolymerHandbook第3版1989,J.BRANDRUPおよびE.H.IMMERGUT編集、JohnWileySonsISBN0-471-01244-7に記載され、本明細書に参照により組み込まれる。この書籍は、化学化合物の化学構造および密度に関する知識に基づいて化学化合物の溶解パラメーターを概算するために使用可能な基寄与法を記述する。この基寄与法および同じ本に列挙されている測定済の密度を用いて計算した溶解パラメーターは、単位MPa1/2{cal/cm31/2}で、アモルファスポリスチレン:18.44{9.02};アモルファスポリエチレン:16.89{8.26};アモルファスポリプロピレン:15.89{7.77};アモルファスポリブテン-1:16.13{7.89}、エチレン/ブチレンのようなゴム状ポリマー:16.36{8.0}である。従って、硬化可能な機能性化合物の溶解パラメーターは、8.72から12{cal/cm31/2}、好ましくは、8.87から10.00、または8.87から9.5の範囲である。これらの範囲の組み合わせを使用してもよいことが理解される。硬化可能な機能性化合物は、末端ブロックに相溶性であることを目的としてこのような溶解度を有するので、幾つかの実施形態では、この組成物は、Aブロックには相溶性ではないが、Bブロックには相溶性である硬化可能な機能性化合物を除く。硬化可能な機能性化合物Iは、ポリマー末端ブロックAと少なくとも部分的に相溶性であり、好ましくは相溶性である。ラジカル重合可能な化合物は、適切には、上の基準を満足する任意の化合物であってもよい。硬化可能な機能性化合物Iは、スチレン、ジビニルベンゼン、α-メチルスチレン、ビニルトルエン、エステル、アルコール、モノアクリレートまたはマルチアクリレート、モノメタアクリレートまたはマルチメタアクリレートからなる群から選択される少なくとも1つの化合物であってもよい。極性置換基を有する一官能または多官能のアクリレートが好ましい。硬化性化合物は、脂肪族ポリオールアクリレートまたは脂肪族ポリオールメタアクリレートのモノマーから作られていてもよい。好ましい実施形態では、硬化可能な機能性化合物は、1個以上、好ましくは2個のアクリレート基またはメタクリレート基を有するモノマーを含む。脂肪族ポリオールは、2から6個のヒドロキシル基を有し、好ましい実施形態では、2個のヒドロキシル基を有する。さらに、脂肪族の主鎖は、2から20個の炭素を含んでいてもよく、好ましくはアルカンである。これらのモノマーは、溶解パラメーターが上述の範囲内にあるポリマーを形成する。1個より多いアクリレート基またはメタクリレート基を有するモノマーの例としては、1,4-ブタンジオールジアクリレート、1,6-ヘキサンジオールジアクリレート、1,6-ヘキサンジオールジメタアクリレート、1,12-ドデカンジオールジメタアクリレート、トリメチロールプロパントリアクリレート、ジペンタエリスリトールモノヒドロキシ-ペンタアクリレートが挙げられる。幾つかの実施形態では、硬化可能な機能性化合物には、ヘキサンジオールジアクリレート、ヘキサンジオールジメチルアクリレート、ブタンジオールジアクリレートが含まれる。得られるポリマー組成物を構成する種々の化合物の相対量は、硬化前に比較的低温で、つまり、60°C以下の温度で硬化可能であり、圧送可能であり、流動する化合物を製造するように選択される。本明細書に開示するブロックコポリマー成分iと硬化可能な機能性化合物Iとを含む得られた組成物は、好ましくは、硬化前に室温で液体である。組成物を硬化前に圧送する用途では、組成物は、60°Cでの粘度が26Pas未満剪断速度5秒-1、または15Pas未満剪断速度5秒-1、または10Pas未満剪断速度5秒-1、または5Pas未満剪断速度5秒-1、または2.5Pas未満剪断速度5秒-1である。例示的な実施形態では、硬化可能な機能性化合物Iは、この重量が、ポリマー末端ブロックAとこれに相溶性のすべての化合物の合計重量に対し、250から600重量部になるような量で存在する。他の実施形態では、硬化可能な機能性化合物Iは、末端ブロックAの大きさに依存して、組成物全体の15未満、または10未満、または5未満、または2.5未満の量が存在する。本発明の硬化性ポリマー組成物は、開始剤も含んでいてもよい。開始剤は、ポリマー末端ブロックAおよび/または硬化可能な機能性化合物Iと少なくとも部分的に相溶性であってもよい。適切な開始剤の例としては、光開始剤および熱開始剤つまり、特定の温度で分解してラジカルを生成するラジカル開始剤が挙げられる。開始剤化合物熱ラジカル開始剤の例は、ペルオキシド化合物およびアゾ化合物である。このような化合物の多くは、当分野でよく知られており、市販されている。具体的な化合物は、分解してラジカルを生成する温度が異なる。有用な温度範囲を決定するために、熱ラジカル開始剤の半減期を知ることが重要である。従って、例えば、ベンゾイルペルオキシドの半減期t1/2が1時間である温度は91°Cであり、この半減期が10時間である温度は71°Cである。過安息香酸t-ブチルについて、t1/2が1時間または10時間である温度は、それぞれ125°Cまたは105°Cである。1,1’-アゾビスシクロヘキサンカルボニトリルについて、t1/2が1時間または10時間である温度は、それぞれ105°Cまたは88°Cである。当業者は、正しい温度で適切な半減期を有する適切な熱ラジカル開始剤を選択することができる。ポリマー組成物全体に含まれるブロックコポリマーの規則的-不規則的が遷移温度より低い温度で、熱ラジカル開始剤を使用する。アゾ化合物およびペルオキシ化合物は、EncyclopediaofPolymerScienceandEngineering,JohnWileySons1988,第2巻,143-157頁および第11巻,1-21頁にそれぞれ詳細に記載されており、本明細書に参照により組み込まれる。熱ラジカル開始剤の特定の有用な基は、スチレンをラジカル重合してポリスチレンを製造するのに一般的に用いられる開始剤であると予想される。市販化合物の例は、上の百科事典の第16巻、26頁を参照2,2’-アゾビスイソブチロニトリル;2,2’-アゾビス2,4-ジメチルバレロニトリル;1,1’-アゾビス-シクロヘキサンカルボニトリル;ベンゾイルペルオキシド;t-ブチル2-メチルペルベンゾエート;ジクミルペルオキシド;t-ブチルクミルペルオキシド;ジ-t-ブチルペルオキシド;1,1-ジt-ブチル-ペルオキシ-3,3,5-トリメチルシクロヘキサン;ジラウロイルペルオキシド;ジ2-エチルヘキシルペルオキシジカーボネート;t-アミルペルオクトエート;t-ブチルペルアセテート;t-ブチルペルベンゾエート;2,5-ビスベンゾイル-ペルオキシ-2,5-ジメチルヘキサン;ジ-t-ブチルジペルオキシアゼレート;および1,1-ジt-ブチルペルオキシシクロヘキサンである。例示的な実施形態では、ラジカル開始剤は、光開始剤である。光開始剤は、当分野で知られており、適切な光開始剤の例は、欧州特許明細書第0696761号および米国特許第4,894,315号;同第4,460,675号および同第4,234,676号に開示されている。典型的には、光開始剤は、場合により、置換多核キノン、芳香族ケトン、ベンゾインおよびベンゾインエーテル、2,4,5-トリアリールイミダゾリルダイマーから選択される。光開始剤は、以下の異なる種類から選択されてもよい。α-ヒドロキシケトンおよびブレンド例えば、BASF製のIrgacure商標2959、α-アミノ-ケトン例えばIrgacure907、ベンジルジメチルケタールIrgacure651、BAPOビス-アシル-ホスフィンオキシドおよびブレンドIrgacure819。これらは、以下のものからなる群から選択されてもよい。1一般式Iのベンゾフェノン式中、R6は、独立して、水素、または1から4個の炭素原子を含むアルキル基、好ましくはメチルを表し、R7および/またはR8は、R1からR6と同じ意味を表すか、またはこれに加えて、アルコキシまたは1から4個の炭素原子を表し、nは、0、1または2の値であり、場合により、少なくとも1つの第三級アミンと組み合わせた状態である。2硫黄含有カルボニル化合物、ここで、該カルボニル基は、少なくとも1つの芳香族環に直接結合しており、好ましくは一般式IIを有し、式中、R9、R10、R11は、それぞれ、水素、1から4個の炭素原子を有するアルキル、または1から4個の炭素原子を含むアルキルチオを表していてもよく、および31および2の混合物。カテゴリー1の適切な化合物としては、限定されないが、ベンゾフェノン、2,4,6-トリメチルベンゾフェノン、4-メチルベンゾフェノン、2,4,6-トリメチルベンゾフェノンと4-メチルベンゾフェノンの共晶混合物ESACURETZT、または2,2-ジメトキシ-1,2-ジフェニルエタン-1-オンIRGACURE651ESACUREおよびIRGACUREは商標である。が挙げられる。これらの化合物を第三級アミンと組み合わせて使用してもよい。例えば、UVECRYL7100UVECRYLは商標である。。カテゴリー2は、例えば、2-メチル-1-[4-メチルチオ-フェニル]-2-モルホリノプロパノン-1IRGACURE907として市販のような化合物を包含する。適切な混合物カテゴリー3の例は、2-イソプロピルチオキサントンと4-イソプロピルチオキサントンの混合物を15重量と、2,4,6-トリメチルベンゾフェノンと4-メチルベンゾフェノンの混合物を85重量の混合物である。この混合物は、商品名ESACUREX15で市販される。上のカテゴリー1、2、3のいずれか1つの光開始剤を他の光開始剤例えば、UVECRYLP115ジアミンと組み合わせて使用することもできる。特に有用なのは、ベンゾフェノンまたはIRGACURE651とUVECRYLP115の組み合わせである。例示的な実施形態では、光開始剤は、iベンゾフェノンまたは2,2-ジメトキシ-1,2-ジ-フェニルエタン-1-オンIRGACURE651;iiベンゾフェノンまたはIRGACURE651と、第三級アミンとの混合物;iii2-メチル-1-[4-メチルチオ-フェニル]-2-モルホリノ-プロパノン-1;iv2-メチル-1-[4-メチルチオフェニル]-2-モルホリノプロパノン-1または2,2-ジメトキシ-1,2-ジフェニル-エタン-1-オン;v式ビス2,4,6-トリメチルベンゾイル-フェニルホスフィンオキシドを有し、可視光によって活性化させることができるIrgacure819からなる群から選択される。例示的な実施形態では、光開始剤は、ラジカル重合可能な組成物100重量部あたり、0.1から20重量部の量存在し、好ましい範囲は、ラジカル重合可能な組成物100重量部あたり、1から15重量部である。電子線による硬化を使用することもでき、この場合、開始剤は必要ではない。本明細書に開示するようなブロックコポリマー成分iと硬化可能な機能性化合物Iとを含む得られた硬化性ポリマー組成物は、ブロックコポリマー成分iの中央ブロックまたは末端ブロックに相溶性の脂肪族希釈剤または脂環式希釈剤処理助剤、可塑剤、液体樹脂、または希釈剤の混合物をさらに含んでいてもよい。適切な脂肪族または脂環式の可塑剤または増量油本明細書では希釈剤とも呼ばれる。としては、限定されないが、以下のものを挙げることができる。パラフィン系処理油例えば、CATENEXSM925;ナフテン系油;完全または高度に水素添加された処理油例えば、ONDINAN68またはPRIMOL352;ワックス;水素添加された液体芳香族樹脂例えば、REGALITER1010;液体ポリアルファオレフィン例えば、DURASYN166;液体ポリマー、例えば、水素添加されたポリイソプレン、水素添加されたポリブタジエンまたはポリブテン-1CATENEX、ONDINA、PRIMOL、REGALITEおよびDURASYNは商標である。。例示的な実施形態では、可塑剤および増量油は、存在する場合、最終用途に依存して、ブロックコポリマー100重量部あたり、1500重量部までの量で存在する。一般的に、希釈剤の量は、ブロックコポリマー100重量部あたり、20から1200重量部の範囲であってもよい。光ファイバーケーブルのような最終用途において、可塑剤および油は、組成物の大部分、100重量部のブロックコポリマーあたり100重量部から1500重量部まで、または100重量部のブロックコポリマーあたり300重量部から1200重量部まで、さらに500重量部から100重量部ブロックコポリマーまでの量含まれている。他の実施形態では、炭化水素油または可塑剤は、組成物の50重量以上、75重量以上、85重量以上、90重量以上、さらに93重量以上から95重量までであってもよい。可塑剤の量は、最終用途によって変わる。このような範囲は、ケーブル中の充填剤として使用するための組成物にとって有用であるが、可塑剤の量は、最終用途によって変わる。例えば、シーラントは、可塑剤の50未満の量で使用してもよい。本明細書に開示する硬化性ポリマー組成物中で使用するのに適した可塑剤の例としては、限定されないが、白色鉱物油、ポリビニル型オリゴマー、例えばポリブテン、水素添加されたポリブテン、水素添加されたα-オレフィンのオリゴマーまたはアタクチックポリプロピレン;芳香族オリゴマー、例えば、ビフェニルまたはトリフェニル、この完全または部分的な水素添加生成物;水素添加されたポリエンオリゴマー、例えば、水素添加された液体ポリブタジエン;パラフィン、例えば、パラフィン油または塩素化パラフィン;シクロパラフィン、例えば、ナフテン油;フタル酸エステル、例えば、ジブチルフタレート、ジヘプチルフタレート、ジ2-エチルヘキシルフタレート、ブチルベンジルフタレート、ジ-n-オクチルフタレート、ジイソノニルフタレート、ジイソデシルフタレートまたはジウンデシルフタレート;非芳香族二塩基酸エステル、例えば、ジ2-エチルヘキシルアジペート、ジ-n-オクチルアジペート、ジイソノニルアジペート、ジイソデシルアジペート、ジ2-エチルヘキシルセバケートまたはジ-2-エチルヘキシルテトラヒドロフタレート;芳香族エステル、例えば、トリ-2-エチルヘキシルトリメリテートまたはトリイソデシルトリメリテート;脂肪酸エステル、例えば、ブチルオレート、メチルアセチルレシノレートまたはペンタエリスリトールエステル;ポリアルキレングリコールエステル、例えば、ジエチレングリコールベンゾエートまたはトリエチレングリコールジベンゾエート;リン酸エステル、例えば、トリクレシルフォスフェートまたはトリブチルフォスフェート;エポキシ可塑剤、例えば、エポキシ化大豆油またはエポキシ化亜麻仁油;アルキルスルホン酸フェニルエステル、例えば、MesamollまたはMesamollII商標、BayerAGの製品などが挙げられる。これらを単独で使用してもよく、またはこれらの混合物で使用してもよい。得られた硬化性ポリマー組成物は、最終用途に依存して、粘着性樹脂をさらに含んでいてもよい。粘着性樹脂は、当業者によく知られている。広範囲の異なる粘着性樹脂が市販されている。粘着性樹脂は、好ましくは、部分的または完全に水素添加された脂肪族炭化水素樹脂、水素添加されたロジンエステル、または部分的または完全に水素添加された芳香族炭化水素樹脂である。粘着性樹脂は、ケーブル即ち、光ファイバー用のケーブルを充填する以外の用途で同様に使用される。適切な粘着性樹脂としては、限定されないが、以下のものが挙げられる。水素添加されたスチレン系樹脂、例えば、1018、1033、1065、1078、1094、1126と称されるREGALREZ樹脂;60水素添加された芳香族樹脂であるREGALREZ6108;C5および/またはC9の炭化水素原料に基づく、水素添加された粘着性樹脂、例えば、ARKONP-70、P-90、P-100、P-125、P-115、M-90、M-100、M-110、M-120樹脂、REGALITER-1090、R1100、R9100樹脂;水素添加されたポリシクロペンタジエン、例えば、ESCOREZ5320、5300、5380樹脂;水素添加されたポリテルペンおよび他の天然に存在する樹脂、例えば、CLEARONP-105、P-115、P-125、M-105、M-115樹脂、EASOTACKH-100、H-115、H-130樹脂REGALREZ、ARKON、ESCOREZ、CLEARON、EASOTACKはすべて商標である。。粘着性樹脂は、典型的には、軟化点が、環および球を用いる方法ASTME28によって決定される場合、少なくとも70°C、好ましくは75から125°C、さらに好ましくは80から105°Cの範囲である。ある実施形態によれば、粘着性樹脂は、完全に水素添加された炭化水素樹脂である。粘着性樹脂は、存在する場合、典型的には、望ましい最終用途に依存して、ブロックコポリマー100重量部あたり、500重量部までの量で存在していてもよい。一般的に、粘着性樹脂の量は、存在する場合、ブロックコポリマー100重量部あたり、10から200重量部の範囲であろう。限定されないが、フェノール、有機金属化合物、芳香族アミン、芳香族ホスファイトおよび硫黄化合物を含め、安定化剤例えば、酸化防止剤/UV安定化剤/ラジカル捕捉剤を硬化性ポリマー組成物に添加してもよい。好ましい安定化剤としては、フェノール系酸化防止剤、チオ化合物、トリスアルキル-フェニルホスファイトを挙げることができる。市販の酸化防止剤/ラジカル捕捉剤の例は、ペンタエリスリチル-テトラキス3,5-ジ-tert-ブチル-4-ヒドロキシ-ヒドロシンナメートIRGANOX1010;3,5-ビス1,1-ジ-メチルエチル-4-ヒドロキシベンゼンプロパン酸のオクタデシルエステルIRGANOX1076;2,4-ビスn-オクチル-チオ-6-4-ヒドロキシ-3,5-ジ-tert-ブチルアニリノ-1,3,5-トリアジンIRGANOX565;2-tert-ブチル-6-3-tert-ブチル-2’-ヒドロキシ-5-メチルベンジル-4-メチルフェニルアクリレートSUMILIZERGM;トリスノニルフェニルホスファイト;トリスモノフェニルとジフェニルの混合-ホスファイト;ビス2,4-ジ-tert-ブチルフェニル-ペンタエリスリトールジホスファイトULTRANOX626;ジステアリルペンタエリスリトールジホスファイトWESTON618;スチレン化ジフェニルアミンNAUGARD445;N-1,3-ジメチルブチル-N’-フェニル-パラフェニレンジアミンSUMILIZER116PPD;トリス2,4-ジ-tert-ブチルフェニルホスファイトIRGAFOS168;4,4-ブチリデン-ビス-3-メチル-6-tert-ブチルフェノールSUMILIZERBBMSIRGANOX、SUMILIZER、ULTRANOX、WESTON、NAUGARD、IRGAFOSは商標である。である。安定化剤は、硬化性ポリマー組成物中に、硬化性ポリマー組成物全体を基準として、合計量で0.01から5重量、好ましくは0.2から3重量の量で存在していてもよい。存在していてもよい他のよく知られている成分としては、オゾン劣化防止剤、着色剤、充填剤、強化剤、末端ブロック樹脂が挙げられる。光開始剤が存在する場合、硬化性ポリマー組成物を化学線によって硬化させることができる。化学線としては、限定されないが、日光または人工の化学線源を含んでいてもよい。通常は、使用する光開始剤は、ほとんどが紫外線UV範囲に感受性である。従って、好ましくは、人工線源は、効果的な量のUV線を与えてもよい。特に適切なUV源は、260から270nm、320nmおよび360nmに最大出力を有するFUSION電球H球、350から390nmに最大出力を有するFUSION電球D球または400から430nmに最大出力を有するFUSION電球V球であるFUSIONは商標である。。これらのFUSION電球の組み合わせを使用することもできる。H電球およびD電球が特に有用であるが、D球とH球の組み合わせも適切に適用される場合がある。適切なUV照射源の別の例は、水銀蒸気ランプ、例えば、AmericanUVCompany製の300W/インチ300W/2.5cmUV水銀中圧ランプである。任意のUV源の出力スペクトルは、光開始剤の吸収スペクトルと実質的に合っていなければならないことが理解される。最終用途例示的な実施形態では、ブロックコポリマーiを硬化可能な機能性化合物I、光開始剤、可塑剤と合わせ、ケーブル充填組成物中でゲルである硬化性ポリマー組成物を得る。一例は、光ファイバーケーブルを含め、ケーブルのための充填材料または保護材料であってもよい。得られたゲルは、チキソトロピー性ゲルおよび乾燥ケーブルにとって有利な特性を示す硬化性ポリマー組成物である。室温で、本明細書に開示する硬化可能な機能性化合物Iは、ポリマー末端ブロックAの溶媒として作用し、硬化性ポリマー組成物は、凝集性を失い、流体となる。硬化前に、硬化性ポリマー組成物は、圧送、混合または塗布がしやすい。望ましい形状が作られたら、硬化性ポリマー組成物を硬化させ、硬化可能な機能性化合物Iを重合させることができる。硬化中および硬化後に、硬化可能な機能性化合物Iは、エラストマー性組成物またはブロックコポリマーiの強化樹脂として作用する。硬化が終了したら、得られた硬化性ポリマー組成物は凝集性となる。硬化性ポリマー組成物を天然または人工のUV線で硬化させることができる電子線も可能である。。本明細書に開示する硬化性ポリマー組成物は、室温で60°Cより下で簡単に圧送することができる流体のゲルであり、ケーブル例えば、薄いUV透明性ケーブルの中で架橋して凝集性にすることができる。硬化性ポリマー組成物にUV線を露光し、ケーブル内で凝集性である固体組成物を形成させることによって、硬化性ポリマー組成物をケーブル内で架橋させることができる。凝集性の油ゲルを形成する硬化性ポリマー組成物は、固体であり、例えば、ケーブルを切断するとき、ケーブルの中に、またはケーブルから流れない。また、本明細書に記載するポリマー組成物をシーラントまたは無溶媒シーラントとして使用してもよい。硬化性ポリマー組成物を、充填剤またはシーラントを必要とし、および/または硬化性ポリマー組成物をより簡単に処理することを必要とするような多くの他の最終用途で使用してもよい。本明細書に開示する例示的な硬化性ポリマー組成物および硬化したポリマー組成物を説明するために、以下の実施例が与えられる。この実施例は、本開示の範囲を限定することを意図しておらず、このように解釈されるべきではない。表1は、表2の例示的な硬化性ポリマー組成物を作成するのに使用される例示的なポリマーAおよびBの組成および分子構造を記載する。表2は、ポリマーAおよびBを含む例示的な硬化性組成物1から6の組成を記載する。それぞれの例示的な硬化性組成物の硬化前および硬化後の粘度および軟化点も表2に列挙している。ポリマーAおよびBを、硬化可能な機能性化合物I、光開始剤、可塑剤、酸化防止剤と合わせ、例示的な硬化性ポリマー組成物1から6を作成した。使用した硬化可能な機能性化合物Iは、溶解パラメーターが9.14cal/cm31/2のヘキサンジオールジアクリレートHDDAであった。硬化前に、例示的な硬化性ポリマー組成物1から6は液体であり、ニュートン性の特徴を示していた。表2に開示した硬化性ポリマー組成物1から6を線量2000mJ/cm2のUV線を用いて硬化させた。硬化時間/UV露光は、サンプルの厚みおよび反応性のような事柄によって変わり得ることを当業者なら理解する。。例示的な硬化性ポリマー組成物1から6を硬化させた後、凝集性で固体の硬化したポリマー組成物を作成した。それぞれの例示的な硬化性ポリマー組成物1から6について、最適範囲の反応希釈剤含有量を使用し、低温度で低粘度を達成し、硬化後に良好な凝集性を達成する。反応性希釈剤の量を多くすると、例示的な硬化性ポリマー組成物1から6の粘度が高くなることがわかった。ポリマーAの場合、硬化性ポリマー組成物合計に対するHDDA含有量を2.5にするとPS相の450、低温で適切な流動性を与え、硬化後に凝集性を与える。ポリマーAを利用するそれぞれの例示的な硬化性ポリマー組成物1から3を硬化させた後に、軟化点は160°Cより高い。ポリマーBの場合、硬化性ポリマー組成物合計に対するHDDA含有量を5にするとPS相の312、低温で適切な流動性を与え、硬化後に凝集性を与える。HDDAを含まないと、軟化点は、硬化後に約48°Cである。十分な反応性希釈剤を使用すると、軟化点は、硬化後に160°Cより高かった。[比較例1]表3は、表4に開示する比較ポリマー組成物7を作成するのに使用される比較ポリマーCの組成および分子構造を記載する。表4は、比較例1の比較ポリマー組成物7を作成するために用いられる各成分の重量による量を示す。ポリマーCを、硬化可能な機能性化合物I、光開始剤、可塑剤、酸化防止剤と合わせた。使用した硬化可能な機能性化合物Iは、溶解パラメーターが9.14cal/cm31/2のヘキサンジオールジアクリレートHDDAであった。硬化前に、比較ポリマー組成物7は液体ではなかった。従って、比較ポリマー組成物7は、本明細書に開示する用途では使用することができない。硬化時の欠陥は、一部は、ポリマーC中の大きなPSブロックに起因する。[比較例2]表5は、表6に開示する比較ポリマー組成物8を作成するのに使用される比較ポリマーDの組成および分子構造を記載する。表6は、比較例2の比較ポリマー組成物8を作成するために用いられる各成分の重量による量を示す。比較ポリマーDを、硬化可能な機能性化合物I、光開始剤、可塑剤、酸化防止剤と合わせた。使用した硬化可能な機能性化合物Iは、溶解パラメーターが9.14cal/cm31/2のヘキサンジオールジアクリレートHDDAであった。硬化前に、比較ポリマー組成物8は液体であった。比較ポリマー組成物8は、UV線に露光した後に、固体でもなく、凝集性でもなかった。従って、比較ポリマー組成物8は、本明細書に開示する用途では使用することができない。凝集性が悪いことは、一部には、ポリマーD中のジブロック含有量が100であることに起因する。図1は、例示的な硬化性ポリマー組成物1および比較ポリマー組成物8について、剪断速度の関数としての粘度を示す。Brookfield粘度計を用い、室温、剪断速度0から10秒-1で10分間、粘度を測定した。表7は、粘度を測定するときに使用したパラメーターを示す。比較ポリマー組成物8は、硬化前にチキソトロピー挙動を示した。UV線に露光した後、組成物8は、まだチキソトロピー挙動を示していたが、粘度は高くなっていた。組成物8は、UV線に露光した後に凝集性固体へと硬化させることはできなかった。例示的な硬化性ポリマー組成物1は、硬化前にニュートン性の挙動を示した。例示的な硬化性ポリマー組成物1の粘度は、UV線を露光する前の比較ポリマー組成物8の粘度よりも低かった。UV線を露光した後、組成物1は、凝集性固体へと硬化した。例となる実施形態は、硬化可能なポリマー組成物および硬化したポリマー組成物を上述のように記載してきた。開示されている例となる実施形態からのさまざまな改変および逸脱は、当業者なら想到する。本開示の精神の範囲内に入ることが意図される主題は、以下の特許請求の範囲に記載されている。"